(57)【要約】【課題】  高い物理特性と光学特性とを両立し、かつ、延伸等の二次加工を行っても透明性を維持することが可能なマレイミド系共重合体樹脂フィルム、光学フィルム、偏光子保護フィルム、位相差板、偏光板を提供する。【解決手段】  マレイミド系共重合体樹脂からなるマトリックス中に、ゴム状重合体が分散しているマレイミド系共重合体樹脂フィルムであって、前記ゴム状重合体の表面に前記マレイミド系共重合体樹脂と相溶する高分子鎖が結合しているマレイミド系共重合体樹脂フィルム。【選択図】      なし【特許請求の範囲】
【請求項１】
マレイミド系共重合体樹脂からなるマトリックス中に、ゴム状重合体が分散しているマレイミド系共重合体樹脂フィルムであって、
前記ゴム状重合体には、前記マレイミド系共重合体樹脂と相溶する高分子鎖が結合していることを特徴とするマレイミド系共重合体樹脂フィルム。
【請求項２】
マレイミド系共重合体樹脂はイソブテン成分を有し、かつ、ゴム状重合体に結合している高分子鎖はアクリロニトリル−スチレン共重合体成分を有することを特徴とする請求項１記載のマレイミド系共重合体樹脂フィルム。
【請求項３】
高分子鎖中のアクリロニトリル成分とスチレン成分との比が、１５：８５〜４０：６０であることを特徴とする請求項２記載のマレイミド系共重合体フィルム。
【請求項４】
マレイミド系共重合体樹脂と相溶する高分子鎖は、グラフト重合によってゴム状重合体に結合していることを特徴とする請求項１、２又は３記載のマレイミド系共重合体樹脂フィルム。
【請求項５】
ゴム状重合体と、マレイミド系共重合体樹脂と相溶する高分子鎖とからなるグラフト重合体のグラフト率が２０％以上であることを特徴とする請求項４記載のマレイミド系共重合体樹脂フィルム。
【請求項６】
マレイミド系共重合体樹脂とゴム状重合体との屈折率の差は０．０５以下であることを特徴とする請求項１、２、３、４又は５記載のマレイミド系共重合体樹脂フィルム。
【請求項７】
ゴム状重合体の５０％以上は、分散径が４００ｎｍ以下であることを特徴とする請求項１、２、３、４、５又は６記載のマレイミド系共重合体樹脂フィルム。
【請求項８】
ゴム状重合体のアスペクト比は２以下であることを特徴とする請求項１、２、３、４、５、６又は７記載のマレイミド系共重合体樹脂フィルム。
【請求項９】
レターデーション値が８０〜１２００ｎｍであることを特徴とする請求項１、２、３、４、５、６、７又は８記載のマレイミド系共重合体樹脂フィルム。
【請求項１０】
ヘイズが２．０以下であることを特徴とする請求項１、２、３、４、５、６、７、８又は９記載のマレイミド系共重合体樹脂フィルム。
【請求項１１】
ＪＩＳ  Ｋ  ７１２７に準拠した方法で測定された引張破断伸びが、ＭＤ、ＴＤの両方向共に２％以上あることを特徴とする請求項１、２、３、４、５、６、７、８、９又は１０記載のマレイミド系共重合体樹脂フィルム
【請求項１２】
請求項１、２、３、４、５、６、７、８、９、１０又は１１記載のマレイミド系共重合体樹脂フィルムを用いてなることを特徴とする光学フィルム。
【請求項１３】
請求項１、２、３、４、５、６、７、８、９、１０又は１１記載のマレイミド系共重合体樹脂フィルムを用いてなることを特徴とする偏光子保護フィルム。
【請求項１４】
請求項１、２、３、４、５、６、７、８、９、１０又は１１記載のマレイミド系共重合体樹脂フィルムを用いてなることを特徴とする位相差板。
【請求項１５】
偏光子と、前記偏光子の少なくとも片面に直接積層された請求項１４記載の位相差板とからなることを特徴とする偏光板。
【発明の詳細な説明】
【技術分野】
【０００１】
本発明は、高い物理特性と光学特性とを両立し、かつ、延伸等の二次加工を行っても透明性を維持することが可能なマレイミド系共重合体樹脂フィルム、光学フィルム、偏光子保護フィルム、位相差板、偏光板に関する。
【背景技術】
【０００２】
透明性の材料としては、これまでガラスが用いられてきたが、生産性、軽量化、コスト等の点から樹脂フィルムからなる光学フィルムが用いられるようになってきている。
このような光学フィルムの用途は極めて広範であるが、近年ではとりわけ、卓上電子計算機、電子時計、ワープロ、自動車、機械類の計器類等の液晶表示装置の偏光板に用いる偏光子保護フィルムや位相差板としての応用が期待されている。
【０００３】
偏光板は、通常、延伸配向したポリビニルアルコール樹脂にヨウ素又は二色性染料を吸着させた偏光子と、偏光子の両面に接着された偏光子保護フィルムとからなる。偏光子保護フィルムとして用いる光学フィルムには、光透過性等の光学特性に優れること、収縮性の大きい偏光子の収縮を防止できるだけの力学的強度を有すること、製造工程においてかけられる高温に耐えうる耐熱性を有すること等が求められている。
【０００４】
このような、偏光子保護フィルムとしては、トリアセチルセルロースからなる光学フィルムが用いられていた。しかし、トリアセチルセルロースからなる光学フィルムは、高い光学特性を有するものの、耐熱性、耐湿性が不充分であり、高温又は高湿雰囲気下で長時間使用すると偏光度の著しい低下、偏光子と保護フィルムとの剥離、トリアセチルセルロースの加水分解による透明性の低下等が起こり、偏光板の性能を低下させるという問題があった。
また、液晶表示装置には、液晶物質を通過する際の光の歪みを補償することを目的として位相差板が用いられている。このような位相差板としては、ポリカーボネート樹脂やポリスルホン樹脂のように透明性、耐熱性に優れる樹脂からなるものが用いられていた。
【０００５】
これに対して、マレイミド系共重合体樹脂フィルムを光学フィルムとして用いることが注目されている。マレイミド系共重合体樹脂フィルムは、応力に対する複屈折の発現が小さいといった特徴や高透明性等の優れた光学特性に加え、優れた耐熱性を示す。しかしながら、マレイミド系共重合体樹脂フィルムは、非常に脆く、薄膜化が困難であるという問題があった。また、押出成形法により製造しようとしても、引き取り速度が速くなるとフィルムが破断してしまうため、生産性にも問題があった。更に、液晶表示装置の製造においては液晶セルに偏光板を貼り合わせる工程が行われるが、貼り合わせの際に気泡や異物を巻き込んだり、偏光板自体に欠陥があったりすることは不可避である。そこで、液晶セルに偏光板を貼り合わせる工程後に検査を行い、欠陥がある場合には偏光板を剥がして高価な液晶セルを再利用する、リワークと呼ばれる工程が行われている。このような再利用を可能にするためには、剥離時に偏光板を容易に剥離できることが必要であるが、脆いマレイミド系共重合体樹脂フィルムからなる偏光子保護フィルムや位相差板を用いた偏光板では、剥離時にマレイミド系共重合体樹脂フィルムが破断してしまったりしてリワーク性に劣るという問題もあった。
【０００６】
これに対して特許文献１には、マレイミド成分がポリマ−全体の３０〜９８モル％、他の特定の構成成分がポリマ−全体の７０〜２モル％であり、ポリスチレン換算の重量平均分子量が１×１０３以上５×１０６以下であるマレイミド系共重合体０．５〜９９．５重量部と、波長５８９ｎｍにおける屈折率差が０．０１以内であるエラストマ−９９．５〜０
．５重量部とからなる樹脂組成物が開示されている。これは、マレイミド系共重合体樹脂に、これと屈折率差の極めて小さいエラストマーを配合することにより、高い光学性能を維持したまま、マレイミド系共重合体樹脂フィルムの問題点であった脆さを改善しようとするものである。しかしながら、このような屈折率差が０．０１以内である材料は、選択の幅が極めて狭く、実現可能な組み合わせはごく例外的なものに限られているのが現状である。また、配合したエラストマーがフィルム表面にブリードアウトすることがあるという問題もあった。更に、このような方法では、脆さが改善された透明なフィルムを得ることができるものの、延伸等の二次加工によって、マレイミド系とエラストマー界面でボイドが形成され、透明性が低下する等の問題があった。
【０００７】
また、特許文献２には、マレイミド成分が樹脂全体の３０〜９８モル％、他の特定の構成成分が樹脂全体の７０〜２モル％であり、ポリスチレン換算の重量平均分子量が１×１０３以上５×１０６以下である樹脂５〜９９重量％と、変性エラストマ−９５〜１重量％とからなる樹脂組成物が開示されている。この樹脂組成物は、特許文献１に開示された樹脂組成物を更に改良して、マレイミド系共重合体樹脂に配合するエラストマーをカルボン酸等により変性することにより、樹脂組成物に低温衝撃性、耐油性、成形性、耐候性等の特性を付与するものである。
しかしながら、このような樹脂組成物を用いることによって、脆さの問題が改善された透明なフィルムを得ることは可能となるが、延伸等の二次加工を行った際に、マレイミド系共重合体樹脂と変性エラストマーとの界面にボイドが発生するという問題については依然として改善されていなかった。また、このような樹脂組成物は、任意の形状に成形した際に、添加したエラストマーに一定方向の配向が生じ、機械物性、光学物性に異方性が生じる等の問題があった。
【０００８】
【特許文献１】特開平５−１４０３７９号公報
【特許文献２】特開平５−１１７４８４号公報
【発明の開示】
【発明が解決しようとする課題】
【０００９】
本発明は、上記現状に鑑み、高い物理特性と光学特性とを両立し、かつ、延伸等の二次加工を行っても透明性を維持することが可能なマレイミド系共重合体樹脂フィルム、光学フィルム、偏光子保護フィルム、位相差板、偏光板を提供することを目的とする。
【課題を解決するための手段】
【００１０】
本発明は、マレイミド系共重合体樹脂からなるマトリックス中に、ゴム状重合体が分散しているマレイミド系共重合体樹脂フィルムであって、上記ゴム状重合体の表面に前記マレイミド系共重合体樹脂と相溶する高分子鎖が結合しているマレイミド系共重合体樹脂フィルムである。
以下に本発明を詳述する。
【００１１】
本発明者らは、鋭意検討の結果、マレイミド系共重合体樹脂からなるマトリックス中に、ゴム状重合体を分散させる場合に、ゴム状重合体の表面にマレイミド系共重合体樹脂と相溶する高分子鎖が結合することにより、高い光学特性を維持したまま脆さ等の機械特性を改善することができ、かつ、延伸等の二次加工を行っても透明性を維持し、機械物性や光学物性に異方性が生じるのを防止できることを見出し、本発明を完成するに至った。
【００１２】
本明細書において、マレイミド系共重合体樹脂とは、少なくとも、下記一般式（１）で表される成分（以下、マレイミド成分ともいう）と、他の成分とを含有する共重合体を意味する。
【００１３】
【化１】
2006124435.tif 000002
式（１）中、Ｒ１は炭素数１〜１８のアルキル基、炭素数３〜１２のシクロアルキル基、フェニル基、アルキル置換フェニル基又はハロゲン置換フェニル基を示す。
【００１４】
上記マレイミド系共重合体樹脂は、上記マレイミド成分を構成するための重合性モノマーと、上記マレイミド成分以外の成分を構成するための重合性モノマーとを、従来公知の方法により共重合することにより製造することができる。
【００１５】
上記マレイミド成分を構成するための重合性モノマーとしては特に限定されず、例えば、Ｎ−メチルマレイミド、Ｎ−エチルマレイミド、Ｎ−ｎ−プロピルマレイミド、Ｎ−ｉ−プロピルマレイミド、Ｎ−ｎ−ブチルマレイミド、Ｎ−ｉ−ブチルマレイミド、Ｎ−ｓ−ブチルマレイミド、Ｎ−ｔ−ブチルマレイミド、Ｎ−ｎ−ペンチルマレイミド、Ｎ−ｎ−ヘキシルマレイミド、Ｎ−ｎ−ヘプチルマレイミド、Ｎ−ｎ−オクチルマレイミド、Ｎ−ラウリルマレイミド、Ｎ−ステアリルマレイミド、Ｎ−シクロプロピルマレイミド、Ｎ−シクロブチルマレイミド、Ｎ−シクロヘキシルマレイミド、Ｎ−フェニルマレイミド、Ｎ−（２−メチルフェニル）マレイミド、Ｎ−（２−エチルフェニル）マレイミド、Ｎ−（２−イソプロピルフェニル）マレイミド、Ｎ−（３−メチルフェニル）マレイミド、Ｎ−（３−エチルフェニル）マレイミド、Ｎ−（４−メチルフェニル）マレイミド、Ｎ−（４−エチルフェニル）マレイミド、Ｎ−（２，６−ジメチルフェニル）マレイミド、Ｎ−（２，６−ジエチルフェニル）マレイミド、Ｎ−（２，６−ジイソプロピルフェニル）マレイミド、Ｎ−（２，４，６−トリメチルフェニル）マレイミド、Ｎ−カルボキシフェニルマレイミド、Ｎ−（２−クロロフェニル）マレイミド、Ｎ−（２，６−ジクロロフェニル）マレイミド、Ｎ−（２−ブロモフェニル）マレイミド、Ｎ−（パーブロモフェニル）マレイミド、Ｎ−（２，４−ジメチルフェニル）マレイミド、パラトリルマレイミド等のＮ−置換マレイミド類が挙げられる。なかでも、Ｎ−メチルマレイミド、Ｎ−エチルマレイミド、Ｎ−イソプロピルマレイミド又はＮ−シクロヘキシルマレイミドが好適である。これらの重合性モノマーは単独で用いられてもよく、２種以上を併用してもよい。
【００１６】
上記マレイミド成分以外の成分を構成するための重合性モノマーとしては特に限定されず、例えば、イソブテン、２−メチル−１−ブテン、２−メチル−１−ペンテン、２−メチル−１−ヘキセン、１−メチル−１−ヘプテン、１−イソオクテン、２−メチル−１−オクテン、２−エチル−１−ペンテン、２−メチル−２−ブテン、２−メチル−２−ペンテン、２−メチル−２−ヘキセン等のオレフィン類が挙げられる。例えば、上記マレイミド成分以外の成分を構成するための重合性モノマーとしてイソブテンを用いた場合には、得られるマレイミド系共重合体樹脂は、マレイミド成分とイソブテン成分とを有するものとなる。これらの重合性モノマーは単独で用いられてもよく、２種以上を併用してもよい。
【００１７】
上記マレイミド系共重合体樹脂における、上記マレイミド成分の含有量の好ましい下限は３０モル％、好ましい上限は７０モル％である。３０モル％未満であると、得られるマレイミド系共重合体樹脂フィルムが充分な耐熱性や透明性を発揮できないことがあり、７０モル％を超えると、成形加工性が低下する。より好ましい下限は４０モル％、より好ましい上限は６０モル％である。
【００１８】
本発明のマレイミド系共重合体樹脂フィルムは、上記マレイミド系共重合体樹脂からなるマトリックス中に、ゴム状重合体が分散しており、上記ゴム状重合体の表面に上記マレイミド系共重合体樹脂と相溶する高分子鎖が結合している。
この結果、マレイミド系共重合体樹脂とゴム状重合体との親和性が著しく向上し、マレイミド系共重合体とゴム状重合体との界面強度が高くなることから、高い物理特性と光学特性とを両立したマレイミド系共重合体樹脂フィルムが得ることができる。また、延伸を行った場合にもボイドが発生することがなく、透明性を維持し、機械物性や光学物性に異方性が生じるのを防止することができる。更に、このような高分子鎖が結合したゴム状重合体は、マレイミド系共重合体樹脂マトリックス中でも凝集しにくいことから、５０％が分散径４００ｎｍ以下となるように微分散することが可能となる。
【００１９】
上記ゴム状重合体としては特に限定されず、例えば、ポリブタジエン、スチレン−ブタジエン共重合体、アクリロニトリル−ブタジエン共重合体、ポリイソプレン等のジエン系ゴム状重合体、これらジエン系ゴム状重合体の水素添加物、エチレン−プロピレン共重合体、エチレン−プロピレン−非共役ジエン（エチリデンノルボルネン、ジシクロペンタジエン等）共重合体等のエチレン・α−オレフィン系共重合体、ポリｎ−ブチルアクリレート等のアルキル（メタ）アクリレート系共重合体、ポリオルガノシロキサン系重合体等からなる粒子が挙げられる。これらは単独で用いてもよく、２種以上を併用してもよい。
【００２０】
上記ゴム状重合体の表面に結合している高分子鎖としては、マレイミド系共重合体樹脂と相溶するものであれば、特に限定されないが、芳香族ビニル系単量体、シアン化ビニル系単量体、アルキル（メタ）アクリレート系単量体のうち少なくとも１種類以上の単量体を重合して得られる高分子鎖が好ましい。
【００２１】
上記芳香族ビニル系単量体としては特に限定されず、例えば、スチレン、ｔ−ブチルスチレン、α−メチルスチレン、ｐ−メチルスチレン、ビニルキシレン、モノクロロスチレン、ジクロロスチレン、モノブロモスチレン、ジブロモスチレン、フルオロスチレン、ｐ−ｔ−ブチルスチレン、エチルスチレン、ビニルナフタレン、ジビニルベンゼン、１，１−ジフェニルスチレン、Ｎ，Ｎ−ジエチル−ｐ−アミノエチルスチレン、ビニルピリジン等が挙げられる。なかでも、スチレン、α−メチルスチレンが好ましい。これらは単独で用いてもよく、２種以上を併用してもよい。
【００２２】
上記シアン化ビニル系単量体としては特に限定されず、例えば、アクリロニトリル、メタクリロニトリル、フマロニトリル等が挙げられ、特にアクリロニトリルが好ましい。
また、上記アルキル（メタ）アクリレート系単量体としては特に限定されず、例えば、メチルメタクリレ−ト、ヘキシルメタクリレート、２−エチルヘキシルメタクリレ−ト等のアルキルメタクリレート、メチルアクリレート、エチルアクリレ−ト、ｎ−プロピルアクリレート、ｎ−ブチルアクリレート、２−エチルヘキシルアクリレート等のアルキルアクリレートが挙げられ、特にメチルメタクリレートが好ましい。これらは単独で用いてもよく、２種以上を併用してもよい。
【００２３】
上記ゴム状重合体において、上記高分子鎖としては、上記芳香族ビニル系単量体、シアン化ビニル系単量体及びアルキル（メタ）アクリレート系単量体以外に、例えばマレイミド、Ｎ−フェニルマレイミド等のマレイミド系単量体、アクリル酸、メタクリル酸、マレイン酸、無水マレイン酸等の不飽和カルボン酸（無水物）単量体等の単量体を添加して得られる重合体を用いてもよい。
【００２４】
また、上記マレイミド系共重合体樹脂がイソブテン成分を含有するものである場合には、上記高分子鎖としてアクリロニトリル−スチレン共重合体成分を含有するものを用いるこ
とが好ましい。アクリロニトリル−スチレン共重合体成分は、上記マレイミド−イソブテン共重合体樹脂との親和性に極めて優れることから、上記マレイミド−イソブテン共重合体樹脂と上記高分子鎖とが確実に相溶する。従って、イソブテン成分を含有するマレイミド系共重合体樹脂と、アクリロニトリル−スチレン共重合体成分を有する高分子鎖とを用いれば、極めて高い光学特性と物理特性とを両立した光学フィルムが得られる。
【００２５】
上記高分子鎖として、アクリロニトリル−スチレン共重合体成分を有するものを用いる場合、アクリロニトリル成分とスチレン成分との比は、１５：８５〜４０：６０であることが好ましい。上記範囲外であると、相溶性が悪くなり、機械強度の優れるフィルムが得られないことがある。
【００２６】
上記ゴム状重合体と上記高分子鎖との結合方法としては、特に限定されず、例えば、グラフト重合により結合する方法、上記ゴム状重合体と上記高分子鎖とを直接反応させて結合する方法、架橋剤を用いて反応させることにより結合する方法等が挙げられる。
【００２７】
上記ゴム状重合体と上記高分子鎖とがグラフト重合によって結合している場合、上記ゴム状重合体と上記高分子鎖とからなるグラフト重合体のグラフト率の好ましい下限は２０％である。２０％未満であると、マレイミド系共重合体樹脂との相溶性が低くなり、ゴム状重合体を添加しても、フィルムの機械的強度が向上しないことがある。なお、グラフト率の好ましい上限は特に定めるものではないが、実用的には２００％である。
【００２８】
なお、上記グラフト率の測定方法としては特に限定されず、例えば、試料ペレット１０ｇをアセトン３００ｍＬ中に２４時間放置した後、１２０００ｒｐｍの速度で遠心分離を行ってアセトン可溶部と不溶部とを分離して、アセトン不溶部を４０℃の真空乾燥機中で２４時間乾燥した後、精秤を行い、下記式（２）からグラフト率を測定することができる。
【００２９】
【数１】
2006124435.tif 000003
【００３０】
上記ゴム状重合体は、上記マレイミド系共重合体樹脂との屈折率の差の好ましい上限は０．０５である。本発明のマレイミド系共重合体樹脂フィルムは、マレイミド系共重合体とゴム状重合体との界面強度が高いことから、屈折率の差が０．０５以下であれば、高い光学特性を維持したまま脆さ等の物理特性を改善することができる。０．０５を超えると、得られるマレイミド系共重合体樹脂フィルムの透明性が低下することがある。より好ましい上限は０．０２である。
【００３１】
本発明のマレイミド系共重合体樹脂フィルムにおいて、マレイミド系共重合体樹脂からなるマトリックス中に分散しているゴム状重合体の５０％以上は、分散径が４００ｎｍ以下であることが好ましい。上記ゴム状重合体の５０％以上を分散径４００ｎｍ以下とすることにより、マレイミド系共重合体樹脂と、上記ゴム状重合体との間に屈折率の差がある場合であっても、フィルムの透明性を確保することができる。上記ゴム状重合体の５０％以上の分散径が４００ｎｍを超えると、急激に透明性が低下することがある。６０％以上が分散径４００ｎｍ以下で分散していることがより好ましく、７０％以上が分散径４００ｎｍ以下で分散していることが更に好ましい。なお、ゴム状重合体の分散径は、マレイミド系共重合体樹脂フィルムの断面を電子顕微鏡を用いて撮影し、顕微鏡写真に基づき、ゴム状重合体の長径を測定することにより求めることができる。また、所定の断面積における全ゴム状重合体の分散径を測定することにより、分散径４００ｎｍ以下のゴム状重合体の
割合を求めることができる。
【００３２】
上記マレイミド系共重合体樹脂からなるマトリックス中に分散しているゴム状重合体の平均分散径の好ましい上限は７００ｎｍである。７００ｎｍを超えると、急激に透明性が低下することがある。
【００３３】
マレイミド系共重合体樹脂からなるマトリックス中に分散しているゴム状重合体のアスペクト比の好ましい上限は２である。アスペクト比が２を超えると、任意の形状に成形した場合に、機械物性や光学物性に異方性が生じることがある。なお、上記ゴム状重合体のアスペクト比とは、上記ゴム状重合体の平均長径を平均短径で除算して求めた値である。
【００３４】
本発明のマレイミド系共重合体樹脂フィルムにおいて、上記ゴム状重合体の含有量の好ましい下限はマレイミド系共重合体樹脂１００重量部に対して５重量部、好ましい上限は４０重量部である。５重量部未満であると、得られるマレイミド系共重合体樹脂フィルムの充分な物理特性の改善効果が得られないことがあり、４０重量部を超えると、光学特性が劣ることがある。より好ましい下限は１０重量部、より好ましい上限は３０重量部である。  
【００３５】
本発明のマレイミド系共重合体樹脂フィルムは、更に、熱可塑性樹脂を含有することが好ましい。上記熱可塑性樹脂を含有することにより、上記マレイミド系共重合体樹脂と上記ゴム状重合体との親和性が更に向上し、得られるマレイミド系共重合体樹脂フィルムの光学特性が向上する。
【００３６】
上記熱可塑性樹脂としては特に限定されないが、マレイミド系共重合体樹脂との相溶性に優れることからオレフィン系樹脂、高分子可塑剤が好適である。また、芳香族ビニル系単量体、シアン化ビニル系単量体、アルキル（メタ）アクリレート系単量体のうち少なくとも１種類以上の単量体を重合して得られる重合体を用いてもよい。
【００３７】
上記熱可塑性樹脂の数平均分子量の好ましい下限は３００、好ましい上限は１万である。３００未満であると、ブリードアウト等の問題が生ずることがあり、１万を超えると、相溶性向上効果が得られないことがある。より好ましい下限は５００、より好ましい上限は５０００であり、更に好ましい下限は６００、更に好ましい上限は２０００である。
【００３８】
上記熱可塑性樹脂は、上記マレイミド系共重合体樹脂との屈折率差が０．２以下であることが好ましい。０．２を超えると、得られる本発明のマレイミド系共重合体樹脂フィルムの透明性が劣ることがある。より好ましくは０．１以下である。
【００３９】
上記熱可塑性樹脂を溶融混練法にてマレイミド系共重合体樹脂と混合する場合には、上記熱可塑性樹脂としては、熱重量分析において空気雰囲気下での２重量％分解温度が２３０℃以上であることが好ましい。より好ましくは２５０℃以上、更に好ましくは２７０℃以上である。
このような性質を有する熱可塑性樹脂のうち市販されているものとしては、例えば、トーネックス社製「エスコレッツ」、ヤスハラケミカル社製「クリアロン」、荒川化学社製「アルコン」、「パインクリスタル」、大日本インキ化学社製「ポリサイザー」、クラレ社製「クラレポリオール」等が挙げられる。
【００４０】
本発明のマレイミド系共重合体樹脂フィルムは、本発明の目的を阻害しない範囲で必要に応じて、２，６−ジ−ｔ−ブチル−４−メチルフェノール、２−（１−メチルシクロヘキシル）−４，６，ジメチルフェノール、２，２−メチレン−ビス−（４−エチル−６−ｔ−ブチルフェノール）、トリス（ジ−ノニルフェニルホスファイト）等の酸化防止剤；ｐ
−ｔ−ブチルフェニルサリシレート、２，２’−ジヒドロキシ−４−メトキシ−ベンゾフェノン、２−（２’−ジヒドロキシ−４’−ｍ−オクトキシフェニル）ベンゾトリアゾール等の紫外線吸収剤；パラフィンフェノス、硬化油等の滑剤；ステアロアジトプロピルジメチル−β−ヒドロキシエチルアンモニウムトレート等の帯電防止剤等を含有してもよい。
【００４１】
本発明のマレイミド系共重合体樹脂フィルムは、一軸又は二軸延伸して配向性を付与することにより、液晶物質を通過する際の光の歪みを補償する位相差板としても好適に用いることができる。本発明のマレイミド系共重合体樹脂フィルムからなる位相差板もまた、第１の本発明の１つである。更に、本発明の位相差板を偏光子の少なくとも片面に直接積層してなる偏光板もまた、本発明の１つである。
【００４２】
上記延伸を行う場合の温度としては特に限定されないが、上記マレイミド系共重合体樹脂のガラス転移温度〜上記マレイミド系共重合体樹脂のガラス転移温度＋２０℃であることが好ましい。この範囲外であると、低温側ではフィルムが破断してしまったり、高温側では所望の位相差値が得られなかったりすることがある。より好ましくは上記マレイミド系共重合体樹脂のガラス転移温度＋１℃〜上記マレイミド系共重合体樹脂のガラス転移温度＋１０℃である。
【００４３】
上記延伸を行う場合の延伸倍率としては特に限定されないが、フィルムの溶融押出の方向に延伸する場合には、好ましい下限は１．０５倍、好ましい上限は５．０倍である。１．０５倍未満であると、変形量が少なすぎて充分なレターデーションが得られないことがあり、５．０倍を超えると、フィルムが破断してしまうことがある。より好ましい下限は１．１倍、より好ましい上限は２．５倍である。また、フィルムの溶融押出の方向とは垂直の方向に延伸する場合には、好ましい下限は１．２倍、好ましい上限は３．０倍であり、より好ましい下限は１．５倍、より好ましい上限は２．５倍である。
【００４４】
本発明のマレイミド系共重合体樹脂フィルムは、レターデーション値の好ましい下限が８０ｎｍ、好ましい上限が１２００ｎｍである。
８０ｎｍ未満であると、位相差板として使用した際に、充分に光の歪みを補償することが出来ないことがあり、１２００ｎｍを超えると、位相差を面内で均一にすることが非常に難しくなる。なお、上記レターデーション値は、フィルムの位相差補償性能を表すものである。上記レターデーション値は、フィルムの屈折率の異方性（複屈折）をΔｎ、フィルムの膜厚をｄとしたときに、Δｎ×ｄで表される。
【００４５】
本発明のマレイミド系共重合体樹脂フィルムは、ヘイズ値の好ましい上限が２％である。２％を超えると、偏光子保護フィルム等の用途に用いた場合に、光洩れ等の原因となることがある。より好ましい上限は１％である。更に好ましい上限は０．５％である。
【００４６】
本発明のマレイミド系共重合体樹脂フィルムは、平行光線透過率の好ましい下限が８７％である。８７％未満であると、偏光子保護フィルム等の用途には用いることが困難となる。より好ましい下限は８９％である。
【００４７】
本発明のマレイミド系共重合体樹脂フィルムは、ＪＩＳ  Ｋ  ７１２７に準拠して測定された引張弾性率の好ましい下限が９００ＭＰａ以上である。９００ＭＰａ未満であると、偏光子保護フィルムとして用いた場合に、偏光子の収縮を抑えることができないことがある。より好ましい下限は１０００ＭＰａ以上である。なお、引張弾性率は高い方が好ましく、特に上限はない。
【００４８】
本発明のマレイミド系共重合体樹脂フィルムは、ＪＩＳ  Ｋ  ７１２７に準じて測定した
引張破壊伸びの好ましい下限は、ＭＤ、ＴＤの両方向共に２％、好ましい上限がＭＤ、ＴＤの両方向共４０％である。２％未満であると、破断しやすくなることから、偏光子保護フィルムとして用いた場合に、偏光板のリワーク性が劣ることがあり、４０％を超えると、耐久試験、特に耐熱劣化試験を行うと偏光板の寸法変化が大きくなり、光学性能の変化や液晶セルからの剥離が発生しやすくなることがある。より好ましい下限は３％、より好ましい上限は３５％であり、更に好ましい下限は４％である。
【００４９】
本発明のマレイミド系共重合体樹脂フィルムは、光弾性係数が２．０×１０−１１Ｐａ−１以下であることが好ましい。本発明のマレイミド系共重合体樹脂フィルムを偏光子保護フィルムとして用いた場合、偏光子の収縮応力、貼り合わせ時の歪みによる応力、ディスプレイへの組み込み時の歪みによる応力等、種々の外力がかかる。とりわけ、高温高湿環境下においては、偏光子の収縮応力は大きい。光弾性係数とは、下記式（３）により算出されるものであり、外力に対する複屈折の変化を表す値である。
光弾性係数（ｃ）  ＝  複屈折（Δｎ）／応力（σ）    （３）
即ち、光弾性係数が小さいほど、外力による複屈折率の変化量が小さいものになる。光弾性係数が２．０×１０−１１Ｐａ−１を超えると、外力による変形により光学性能が大きく変化するため、光学フィルムの用途には用いることが困難となる。より好ましくは１．０×１０−１１Ｐａ−１以下である。
【００５０】
本発明のマレイミド系共重合体樹脂フィルムの平均膜厚としては特に限定されないが、好ましい上限が１００μｍである。より好ましい上限は７０μｍ、更に好ましい上限は５０μｍである。平均膜厚の上限が５０μｍで、上述の光学性能及び物理特性を満たすものであると、コストも大幅に削減することができ、極めて価値が高い。
上記平均膜厚の下限についても特に限定されないが、光学フィルムや偏光子保護フィルム等として用いることを考えれば、好ましい下限は２０μｍ、より好ましい下限は２５μｍである。
【００５１】
本発明のマレイミド系共重合体樹脂フィルムを製造する方法としては特に限定されず、例えば、従来公知の乳化重合、塊状重合、懸濁重合又は溶液重合を用いて、ゴム状重合体に芳香族ビニル系単量体、シアン化ビニル系単量体、アルキル（メタ）アクリレート系単量体等の単量体をグラフト重合し、塩析、脱水及び乾燥を行う方法によって、グラフト重合体を製造した後、マレイミド系共重合体樹脂及び必要に応じて添加する各成分を添加して、溶融混練し、押出成形する等の方法により製造することができる。なお、重合に用いられる重合開始剤、分子量調節剤、乳化剤、分散剤、溶媒等としては、通常の重合法で用いられているものを使用することができる。
【００５２】
本発明のマレイミド系共重合体樹脂フィルムは、上述のように高い光学性能を維持したまま、脆さ等の物理特性が大幅に改善されているため、光学フィルムとして好適に用いることができる。
本発明のマレイミド系共重合体樹脂フィルムからなる光学フィルムもまた、本発明の１つである。
【００５３】
本発明のマレイミド系共重合体樹脂フィルムは、また、偏光子保護フィルムとして好適に用いることができる。本発明のマレイミド系共重合体樹脂フィルムからなる偏光子保護フィルムもまた、本発明の１つである。
本発明の偏光子保護フィルムは、用いる液晶ディスプレイの用途にあわせて、各種の表面処理を行ってもよい。上記表面処理としては特に限定されず、例えば、クリアハードコート処理、ＡＧ（映り込み防止）処理、ＡＲ（反射防止）処理等が挙げられる。
本発明の偏光子保護フィルムは、光学性能を損なわない範囲で、偏光子との貼り合わせ性を向上させる目的で、表面の水による接触角が４０〜５０度程度になるようにコロナ放電
処理等を施してもよい。
【発明の効果】
【００５４】
本発明によれば、高い物理特性と光学特性とを両立し、かつ、延伸等の二次加工を行っても透明性を維持することが可能なマレイミド系共重合体樹脂フィルム、光学フィルム、偏光子保護フィルム、位相差板、偏光板を提供することができる。
【発明を実施するための最良の形態】
【００５５】
本発明を更に詳しく説明するために以下に実施例を挙げるが、本発明はこれらの実施例のみに限定されるものではない。
【００５６】
（実施例１〜５）
［グラフト重合体の製造］
（グラフト重合体Ａ−１）
乳化重合法に基づき、ポリブタジエンラテックス６０重量部（固形分換算）に、単量体であるスチレン３０重量部とアクリロニトリル１０重量部とをグラフト重合した後、塩析、脱水及び乾燥を行うことにより、グラフト率４０％のグラフト重合体（Ａ−１）を得た。
【００５７】
（グラフト重合体Ａ−２）
乳化重合法に基づき、ポリブタジエンラテックス７５重量部（固形分換算）に、単量体であるスチレン１８．７重量部とアクリロニトリル６．３重量部とをグラフト重合した後、塩析、脱水及び乾燥を行うことにより、グラフト率２８％のグラフト重合体（Ａ−２）を得た。
【００５８】
（グラフト重合体Ａ−３）
乳化重合法に基づき、ポリブタジエンラテックス５０重量部（固形分換算）に、単量体であるスチレン３７．５重量部とアクリロニトリル１２．５重量部とをグラフト重合した後、塩析、脱水及び乾燥を行うことにより、グラフト率１０％のグラフト重合体（Ａ−３）を得た。
【００５９】
（グラフト重合体Ａ−４）
乳化重合法に基づき、スチレン−ブタジエンラテックス６０重量部（固形分換算）に、アクリロニトリル１０重量部とスチレン３０重量部とをグラフト重合した後、塩析、脱水、乾燥することにより、グラフト率３２％のグラフト重合体（Ａ−４）を得た。
【００６０】
（グラフト重合体Ａ−５）
乳化重合法に基づき、ポリブタジエンラテックス５８重量部（固形分換算）に、単量体であるスチレン３７．５重量部とアクリロニトリル４．５重量部とをグラフト重合した後、塩析、脱水、乾燥することにより、グラフト率１０％のグラフト重合体（Ａ−５）を得た。
【００６１】
［マレイミド系共重合体樹脂フィルムの製造］
マレイミド系共重合体樹脂（東ソー社製、ＯＰＰ：マレイミド成分含有量５０モル％、イソブテン成分含有量５０モル％、屈折率１．５３５）とグラフト重合体Ａ−１〜５を所定の重量比で２軸溶融押出機に供給して２８６℃で溶融混合しペレタイズし、１１０℃で３時間予備乾燥してマレイミド系共重合体樹脂組成物を調製した。なお、樹脂の組成については、表1に示した。
得られたマレイミド系共重合体樹脂組成物を押出成形することにより、マレイミド系共重合体樹脂からなるマトリックス中にゴム状重合体が分散している平均膜厚４０μｍのマレイミド系共重合体樹脂フィルムを得た。
【００６２】
（実施例６）
マレイミド系共重合体樹脂（東ソー社製、ＯＰＰ：マレイミド成分含有量５０モル％、イソブテン成分含有量５０モル％、屈折率１．５３５）と、グラフト重合体Ａ−１と、ポリサイザー（大日本インキ化学工業社製、Ａ５５：ポリエステル系高分子可塑剤）とを所定の重量比で２軸溶融押出機に供給して２８６℃で溶融混合しペレタイズし、１１０℃で３時間予備乾燥してマレイミド系共重合体樹脂組成物を調製した。
得られたマレイミド系共重合体樹脂組成物を押出成形することにより、マレイミド系共重合体樹脂からなるマトリックス中にゴム状重合体が分散している平均膜厚４０μｍのマレイミド系共重合体樹脂フィルムを得た。
【００６３】
（比較例１）
マレイミド系共重合体樹脂（東ソー社製、ＯＰＰ：マレイミド成分含有量５０モル％、イソブテン成分含有量５０モル％、屈折率１．５３５）と、スチレン−イソブテン−スチレン共重合体（カネカ社製、ＳＩＢＳＴＥＲ：スチレン含有量３０重量％、イソブテン含有量７０重量％、屈折率１．５３５）とを９０：１０の重量比で２軸溶融押出機に供給して２８６℃で溶融混合しペレタイズし、１１０℃で３時間予備乾燥してマレイミド系共重合体樹脂組成物を調製した。
得られたマレイミド系共重合体樹脂組成物を押出成形することにより平均膜厚４０μｍのマレイミド系共重合体樹脂フィルムを得た。
【００６４】
実施例１〜６及び比較例１で作製したマレイミド系共重合体樹脂フィルムについて、以下の方法により評価を行った。結果を表１に示した。
【００６５】
（１）ゴム状重合体の分散状態の評価
マレイミド系共重合体樹脂フィルムを四酸化ルテニウム等により染色した後、ミクロトームを用いて押出成形時の流れ方向（ＭＤ）と幅方向（ＴＤ）に約０．０５μｍの厚さにスライスして、それぞれの断面を透過型電子顕微鏡（日本電子社製、ＪＥＭ−１２００ＥＸ
II）を用いて観察し、写真撮影を行った。この写真をもとに、８０μｍ×１００μｍの断面積におけるゴム状重合体の平均分散径及びアスペクト比を測定した。また、分散径が４００ｎｍ以下の粒子の比率を算出した。  
【００６６】
（２）引張破壊伸度の測定
ＪＩＳ  Ｋ  ７１２７に準じて、ＴＥＮＳＩＬＯＮ（オリエンテック社製）を用いて、下記の条件にて、ＭＤ及びＴＤ方向の引張破断伸度を測定した。
チャック間距離  １５０ｍｍ
フィルム幅      ２０ｍｍ
引張速度        ２０ｍｍ／分
【００６７】
（３）ヘイズ値の測定
ヘイズメーター（東京電色社製、ＴＣ−ＨIIIＤＫＰ）を用い、ＪＩＳ  Ｋ  ７１０５に
準じて測定を行った。
【００６８】
（４）延伸後のヘイズ値の測定
マレイミド系共重合体樹脂フィルムを、延伸温度１７０℃で１００％延伸した後、ヘイズメーター（東京電色社製、ＴＣ−ＨIIIＤＫＰ）を用い、ＪＩＳ  Ｋ  ７１０５に準じて
測定を行った。
【００６９】
（５）延伸後レターデーション値の測定
マレイミド系共重合体樹脂フィルムを、延伸温度１７０℃で１００％延伸した後、自動複
屈折計（王子計測機器社製、ＫＯＢＲＡ−２１ＡＤＨ）を用いて、波長５９０ｎｍの光で、フィルムの法線方向のレターデーションを測定した。
【００７０】
【表１】
2006124435.tif 000004
【産業上の利用可能性】
【００７１】
本発明によれば、上記現状に鑑み、高い物理特性と光学特性とを両立したマレイミド系共重合体樹脂フィルム、光学フィルム、偏光子保護フィルム、位相差板、偏光板を提供することができる。